(57)【要約】ナノ多孔質無機材料および有機ポリマー材料を備える、電池および蓄電池に使用されるナノ多孔質複合セパレータが開示される。ことを開示される。無機材料は、アルミナ、ＡｌＯ（ＯＨ）またはベーマイト、窒化アルミニウム、窒化硼素、窒化ケイ素、酸化亜鉛、ジルコニア、シリカ、またはそれらの組み合わせを備えうる。ナノ多孔質複合セパレータの多孔率は、３５％から５０％または４０％から４５％である。ナノ多孔質複合セパレータの平均孔径は、１０ｎｍから５０ｎｍである。セパレータは、無機材料、有機材料、および溶剤を含む分散液で基板を被覆することで形成されうる。一旦乾くと、被膜は基板から取り除かれうる。このように、ナノ多孔質複合セパレータを形成する。ナノ多孔質複合セパレータは、２００度より高い温度での熱伝導率および寸法安定性を提供しうる。
2016517161.tif 000002
【特許請求の範囲】
【請求項１】
セラミック粒子と、
多孔質バインダーと、を備え、
前記多孔質セパレータは、多孔率が３５％から５０％で、平均孔径が１０ｎｍから５０ｎｍである、多孔質電池セパレータ。
【請求項２】
２００度の温度に少なくとも一時間さらされた場合に１％より少ない収縮率を呈する、請求項１に記載ぼの多孔質セパレータ。
【請求項３】
前記セラミック粒子は、無機酸化物粒子および無機窒化物粒子からなるグループから選択される、請求項１または請求項２に記載の多孔質セパレータ。
【請求項４】
前記セラミック粒子は、Ａｌ２Ｏ３（アルミナ）、ＡｌＯ（ＯＨ）またはベーマイト、ＡｌＮ（窒化アルミニウム）、ＢＮ（窒化硼素）、ＳｉＮ（窒化ケイ素）、ＺｎＯ（酸化亜鉛）、ＺｒＯ２（ジルコニア）、ＳｉＯ２（シリカ）およびそれらの組み合わせのうち少なくとも一つを備える、請求項１から請求項３のいずれか一項に記載の多孔質セパレータ。
【請求項５】
前記セラミック粒子は、６５％から９５％のベーマイトおよび残りのＢＮ（窒化硼素）を備える、請求項１から請求項４のいずれか一項に記載の多孔質セパレータ。
【請求項６】
前記セラミック粒子は、６５％から９５％のベーマイトおよび残りのＡｌＮ（窒化アルミニウム）を備える、請求項１から請求項４のいずれか一項に記載の多孔質セパレータ。
【請求項７】
前記平均孔径は、１０ｎｍから９０ｎｍである、請求項１に記載の多孔質セパレータ。
【請求項８】
１％より少ない細孔が、１０ｎｍから９０ｎｍ以外の孔径を有する、請求項１に記載の多孔質セパレータ。
【請求項９】
前記多孔率は、３５％から５０％である、請求項１に記載の多孔質セパレータ。
【請求項１０】
前記多孔質バインダーは、二フッ化ポリ塩化ビニリデン（ＰＶｄＦ）およびそのコポリマー、ポリビニルエーテル、ウレタン、アクリル、セルロース、スチレン−ブタジエンコポリマー、天然ゴム、キトサン、ニトリルゴム、シリコーンエラストマー、ＰＥＯ（ポリエチレンオキシド）またはＰＥＯ（ポリエチレンオキシド）コポリマー、ポリホスファゼン、およびそれらの組み合わせから選択されるポリマーを備える、請求項１に記載の多孔質セパレータ。
【請求項１１】
温度が２５度から５０度に上昇すると高まり、ＡＳＴＭ  Ｅ１４６１およびＡＳＴＭ  １５３０のうち一つを用いて試験される、熱伝導率を有する、請求項１に記載の多孔質セパレータ。
【請求項１２】
細孔容積を有し、前記細孔容積の９０％より多くが、孔径が１００ｎｍより小さい細孔を備える、請求項１に記載の多孔質セパレータ。
【請求項１３】
アノードと、
カソードと、
リチウム塩を備える無機電解質と、
有機ポリマーおよびセラミック材料を備える多孔質セパレータ層と、を備える電気化学セルであって、
前記多孔質セパレータ層は、多孔率が３５％から５０％で、平均孔径は１０ｎｍから９０ｎｍであり、２００度の温度に少なくとも一時間さらされた場合に１％より少ない収縮率を呈する、電気化学セル。
【請求項１４】
前記無機セラミック粒子は、無機酸化物粒子および無機窒化物粒子からなるグループから選択される、請求項１３に記載の電気化学セル。
【請求項１５】
前記セラミック材料は、Ａｌ２Ｏ３（アルミナ）、ＡｌＯ（ＯＨ）またはベーマイト、ＡｌＮ（窒化アルミニウム）、ＢＮ（窒化硼素）、ＳｉＮ（窒化ケイ素）、ＺｎＯ（酸化亜鉛）、ＺｒＯ２（ジルコニア）、ＳｉＯ２（シリカ）、およびそれらの組み合わせを備え、前記有機ポリマーは、ＰＶｄＦ（二フッ化ポリ塩化ビニリデン）およびそのコポリマー、ポリビニルエーテル、ウレタン、アクリル、セルロース、スチレン−ブタジエンコポリマー、天然ゴム、キトサン、ニトリルゴム、シリコーンエラストマー、ＰＥＯ（ポリエチレンオキシド）またはＰＥＯ（ポリエチレンオキシド）コポリマー、ポリホスファゼン、およびそれらの組み合わせを備える、請求項１４に記載の電気化学セル。
【請求項１６】
前記平均孔径は、２５ｎｍから３５ｎｍである、請求項１３に記載の電気化学セル。
【請求項１７】
前記多孔率は、４０％から４５％である、請求項１３に記載の電気化学セル。
【請求項１８】
可撓性多孔質複合セパレータを製造する方法であって、
有機高分子材料と、無機セラミック材料と、溶剤とを含む分散液を調合することと、
前記分散液を基板に付与して被膜を形成することと、
前記被膜を乾燥して硬化させることと、
前記被膜を前記基板から取り除き、それによって可撓性多孔質複合セパレータを形成することと、を備え、
前記多孔質セパレータは、多孔率が３５％から５０％で、平均孔径は１０ｎｍから５０ｎｍであり、２００度の温度に少なくとも一時間さらされた場合に１％より少ない収縮率を呈する、方法。
【請求項１９】
前記平均孔径は２０ｎｍから４０ｎｍであり、前記多孔質複合セパレータの多孔率は４０％から４５％である、請求項１８に記載の方法。
【請求項２０】
前記無機セラミック材料は、ベーマイト、ＢＮ（窒化硼素）、ＡｌＮ（窒化アルミニウム）のうち少なくとも一つを備える、請求項１８に記載の方法。
【請求項２１】
電池を介して熱を伝導する方法であって、前記方法は、
リチウムイオン電池の電極の温度を上昇させることと、
多孔質セラミック粒子およびポリマーを備えるセパレータを介して熱を前記電極から第二電極に伝導することと、を備え、
前記セパレータは、多孔率が３５％から５０％で、平均孔径は１０ｎｍから５０ｎｍである、方法。
【請求項２２】
前記平均孔径は、２０ｎｍから４０ｎｍである、請求項２１に記載の方法。
【請求項２３】
前記セパレータは複数の細孔を有し、前記細孔のそれぞれの直径は１０ｎｍから５０ｎｍである、請求項２１に記載の方法。
【請求項２４】
前記セパレータは複数の細孔を有し、１％または０．１％より少ない前記細孔は、直径が１００ｎｍより大きい、請求項２１に記載の方法。
【請求項２５】
前記セパレータは、多孔率が４０％から４５％である、請求項２１に記載の方法。
【請求項２６】
前記セパレータは、２００度の温度に少なくとも一時間さらされた場合に、１％より少ない収縮率を呈する、請求項２１に記載の方法。
【請求項２７】
可撓性複合セラミックセパレータであって、
ポリマーと、
前記ポリマーに均一に分散した第一無機粒子材料と、
前記ポリマーに均一に分散した、粒径または組成のどちらかが前記第一無機粒子材料と異なる第二無機粒子材料と、を備え、
前記第一無機粒子材料と前記第二無機粒子材料の負荷の合計と同じ負荷重量において単一の無機粒子材料のみを含むという点のみが異なる、同じ組成の比較複合セラミックセパレータの熱伝導率よりも高い熱伝導率を呈する、可撓性複合セラミックセパレータ。
【請求項２８】
前記比較複合セラミックセパレータの前記単一の無機粒子は、前記可撓性複合セラミックセパレータの前記無機粒子材料の一つと同じである、請求項２７に記載の可撓性複合セラミックセパレータ。
【発明の詳細な説明】
【関連出願】
【０００１】
本出願は、米国特許法第１１９条（ｅ）に基づいて、２０１３年４月２９日出願の米国仮出願Ｎｏ．６１／８１７，１１９の利益を主張し、その内容は全体として、本明細書に参照として組み込まれる。
【技術分野】
【０００２】
本開示は、全体として多孔膜の分野に関し、電流生成電池および電流生成電池に使用するセパレータに関する。特に、本開示は、無機酸化物または他の無機材料を備える多孔質セパレータ膜に関し、その膜は、ポリオレフィン材料から成る多孔セパレータ膜に比べて熱伝導率が向上している。また、本開示は、そのような熱伝導率が向上した多孔質セパレータを備える、リチウムイオン電池および蓄電池のような、電流生成電池に関する。
【背景技術】
【０００３】
充電式または二次リチウムイオン電池、非充電式または一次リチウム電池、およびリチウム−硫黄電池などの他の種類を含むリチウム電池は、概して、プラスチックセパレータ、両面に被覆するカソード層を有する金属基板、別のセパレータ、および両面に被覆するアノード層を有する別の金属基板をインターリーブして作られる。これらの材料片の列を維持するため、および他の品質上の理由のために、このインターリーブは通常、自動装置で行われ、複雑で高価である。また、十分な機械的強度および健全性を達成するために、セパレータおよび金属基板は、厚さが１０μｍ以上のように、比較的厚い。例えば、アノード被覆層の銅の金属基板の典型的な厚さは１０μｍであり、カソード被覆層のアルミニウムの金属基板の典型的な厚さは１２μｍであり、プラスチックセパレータは、概して、１２μｍから２０μｍの厚さを有する。これらの厚いセパレータおよび金属基板は、電気化学的に活性ではなく、したがって、リチウム電池の電極の電気活性材料の量が少なくなる。このことによって、リチウム電池のエネルギー密度および電力密度が制限される。
【発明の概要】
【０００４】
本開示の一態様は、セラミック粒子および多孔質バインダーを含む多孔質電池セパレータに関し、前記多孔質セパレータは、多孔率が３５％から５０％であり、平均孔径は１０ｎｍから５０ｎｍである。場合によっては、前記セラミック粒子は、無機酸化物粒子および無機窒化物粒子からなるグループから選択される。場合によっては、前記多孔質セパレータは、２００度の温度に少なくとも一時間さらされた場合、１％より少ない収縮率を呈する。場合によっては、前記セラミック粒子は、アルミナ、ＡｌＯ（ＯＨ）またはベーマイト、窒化アルミニウム、窒化硼素、窒化ケイ素、酸化亜鉛、ジルコニア、シリカおよびそれらの組み合わせのうち少なくとも一つを含む。場合によっては、前記セラミック粒子は、６５％から９５％のベーマイトおよび残りの窒化硼素を含む。場合によっては、前記セラミック粒子は、６５％から９５％のベーマイトおよび残りの窒化アルミニウムを含む。場合によっては、前記平均孔径は１０ｎｍから９０ｎｍである。場合によっては、１％より少ない細孔が、１０ｎｍから９０ｎｍ以外の孔径を有する。場合によっては、前記多孔率は、３５％から５０％である。場合によっては、前記多孔質バインダーは、二フッ化ポリ塩化ビニリデン（ＰＶｄＦ）およびそのコポリマー、ポリビニルエーテル、ウレタン、アクリル、セルロース、スチレン−ブタジエンコポリマー、天然ゴム、キトサン、ニトリルゴム、シリコーンエラストマー、ポリエチレンオキシドまたはポリエチレンオキシドコポリマー、ポリホスファゼンおよびそれらの組み合わせから選択されるポリマーを含む。場合によっては、前記多孔質セパレータは、温度が２５度から５０度に上昇すると高まり、ＡＳＴＭ  Ｅ１４６１およびＡＳＴＭ  １５３０のうち一つを用いて試験される、熱伝導率を有する。場合によっては、前記セパレータは、細孔容積を有し、前記細孔容積の９０％より多くが、孔径が１００ｎｍより小さい細孔を含む。
【０００５】
本開示の別の態様は、アノードと、カソードと、リチウム塩を備える無機電解質と、有機ポリマーおよびセラミック材料を含む多孔質セパレータ層と、を含む電気化学セルに関し、前記多孔質セパレータ層は、多孔率が３５％から５０％で平均孔径は１０ｎｍから９０ｎｍであり、２００度の温度に少なくとも一時間さらされた場合、１％より少ない収縮率を呈する。場合によっては、前記無機セラミック粒子は、無機酸化物粒子および無機窒化物粒子からなるグループから選択される。場合によっては、前記無機セラミック粒子は、アルミナ、ＡｌＯ（ＯＨ）またはベーマイト、窒化アルミニウム、窒化硼素、窒化ケイ素、酸化亜鉛、ジルコニア、シリカ、およびそれらの組み合わせを含み、前記有機ポリマーは、二フッ化ポリ塩化ビニリデンおよびそのコポリマー、ポリビニルエーテル、ウレタン、アクリル、セルロース、スチレン−ブタジエンコポリマー、天然ゴム、キトサン、ニトリルゴム、シリコーンエラストマー、ポリエチレンオキシドまたはポリエチレンオキシドコポリマー、ポリホスファゼン、およびそれらの組み合わせを含む。場合によっては、前記平均孔径は、２５ｎｍから３５ｎｍである。場合によっては、前記多孔率は、４０％から４５％である。
【０００６】
本開示の別の態様は、可撓性多孔質複合セパレータを製造する方法に関する。前記方法は、有機高分子材料と、無機セラミック材料と、溶剤とを含む分散液を調合することと、前記分散液を基板に付与して被膜を形成することと、前記被膜を乾燥して硬化させることと、前記被膜を前記基板から取り除き、それによって可撓性多孔質複合セパレータを形成することと、を含み、前記多孔質セパレータは、多孔率が３５％から５０％で平均孔径は１０ｎｍから５０ｎｍであり、２００度の温度に少なくとも一時間さらされた場合、１％より少ない収縮率を呈する。場合によっては、前記平均孔径は２０ｎｍから４０ｎｍであり、前記多孔質複合セパレータの多孔率は４０％から４５％である。場合によっては、前記無機セラミック材料は、ベーマイト、窒化硼素、窒化アルミニウムの少なくとも一つを含む。
【０００７】
本開示の別の態様は、リチウムイオン電池の電極の温度を上昇させることと、多孔質セラミック粒子およびポリマーを備えるセパレータを介して熱を前記電極から第二電極に伝導することとを含む、電池を介して熱を伝導する方法に関し、前記セパレータは、多孔率が３５％から５０％で平均孔径は１０ｎｍから５０ｎｍである。場合によっては、前記平均孔径は２０ｎｍから４０ｎｍである。場合によっては、前記セパレータは複数の細孔を有し、前記細孔のそれぞれの直径は１０ｎｍから５０ｎｍである。場合によっては、前記セパレータは複数の細孔を有し、前記細孔のいずれも直径が１００ｎｍ以下である。場合によっては、前記セパレータは、多孔率が４０％から４５％である。場合によっては、前記セパレータは、２００度の温度に少なくとも一時間さらされた場合、１％より少ない収縮率を呈する。
【０００８】
本開示の別の態様は、ポリマーと、前記ポリマーに均一に分散した第一無機粒子材料と、前記ポリマーに均一に分散した、粒径または組成のどちらかが前記第一無機粒子材料と異なる第二無機粒子材料とを含む可撓性複合セラミックセパレータに関し、前記可撓性複合セラミックセパレータは、前記第一無機粒子材料と前記第二無機粒子材料の負荷の合計と同じ負荷重量において単一の無機粒子材料のみを含むという点のみが異なる同じ組成の比較複合セラミックセパレータの熱伝導率よりも高い熱伝導率を呈する。場合によっては、前記比較複合セラミックセパレータの前記単一の無機粒子は、前記可撓性複合セラミックセパレータの前記無機粒子材料の一つと同じである。
【０００９】
本開示を図示するために、特定の実験データを図面に示す。しかしながら、本開示が、示される精細なデータに限られると解するべきではない。
【図面の簡単な説明】
【００１０】
【図１】本開示の実施形態によって作製される高分子セパレータおよびベーマイト基セパレータのサーモグラム。
【図２】本開示の実施形態によって作製される高分子セパレータおよびベーマイト基セパレータのサーモグラム。
【図３】本開示の実施形態によって作製されるナノ多孔質複合セパレータの熱伝導率と比較した高分子セパレータの熱伝導率（Ｗ／ｍ−Ｋで測定）を示すグラフ。
【図４】高分子セパレータ材料、セラミック被覆高分子セパレータ材料、および本開示の実施形態によって作製されるナノ多孔質複合セパレータ材料の熱伝導率（Ｗ／ｍ−Ｋで測定）を示すグラフ。
【図５】本開示の実施形態によって作製されるナノ多孔質複合セパレータを含む、種々のセパレータ材料の寸法安定性を示すグラフ。
【図６】本開示の実施形態によって作製されるナノ多孔質複合セパレータを含む、種々のセパレータ材料の寸法安定性を示すグラフ。
【図７】本開示の実施形態によって作製されるナノ多孔質複合セパレータを含む、種々のセパレータ材料の寸法安定性を示すグラフ。
【図８】本開示の実施形態によって作製されるナノ多孔質複合セパレータを含む、種々のセパレータ材料の寸法安定性を示すグラフ。
【図９】高分子セパレータ材料および本開示の実施形態によって作製されるナノ多孔質複合セパレータ材料の孔径の関数としてのＬｏｇ微分細孔容積を示すグラフ。
【図１０】本開示の実施形態によって作製されるナノ多孔質複合セパレータ材料を含む、二つのセパレータ材料の伸率の関数としての引張応力を示すグラフ。
【図１１】本開示の種々の実施形態による、ベーマイトと窒化硼素（ＢＮ）の種々の混合物の粒径分布を示すグラフ。
【図１２】本開示の種々の実施形態による、ベーマイトと窒化アルミニウム（ＡｌＮ）の種々の混合物の粒径分布を示すグラフ。
【図１３】本開示の種々の実施形態による、ベーマイトと窒化硼素の種々の混合物の液状の粘度変化を示すグラフ。
【図１４】本開示の実施形態による、ナノ多孔質複合セパレータを作製する方法を図示したフローチャート。
【発明を実施するための形態】
【００１１】
ナノ多孔質複合セパレータは、多孔質／ナノ多孔質無機材料と有機ポリマー材料との複合体を備えることを開示される。そのような複合セパレータは、例えば、電池および／または蓄電池に使われうる。無機材料は、アルミナ、ＡｌＯ（ＯＨ）またはベーマイト、窒化アルミニウム、窒化硼素、窒化ケイ素、酸化亜鉛、ジルコニア、シリカ、またはそれらの組み合わせを備えうる。有機ポリマー材料は、例えば、二フッ化ポリ塩化ビニリデン（ＰＶｄＦ）および／またはそのコポリマー、ポリビニルエーテル、ウレタン、アクリル、セルロース、スチレン−ブタジエンコポリマー、天然ゴム、キトサン、ニトリルゴム、シリコーンエラストマー、ポリエチレンオキシド（ＰＥＯ）またはポリエチレンオキシドコポリマー、ポリホスファゼンまたはそれらの組み合わせを含みうる。一実施形態では、可撓性ナノ多孔質複合セパレータの多孔率は、３５％から５０％または４０％から４５％であり、平均孔径は１０ｎｍから５０ｎｍである。セパレータは、無機材料、有機材料、および溶剤を含む分散液で基板を被覆することで形成されうる。一旦乾くと、被膜は基板から取り除かれうる。このように、ナノ多孔質複合セパレータを形成する。ナノ多孔質複合セパレータは、２００度より高い温度での熱伝導率と寸法安定性を提供しうる。
【００１２】
［全体の概要］
多孔質セパレータは、アノードとカソードの物理的な接触の防止しながら必要に応じて電気化学エネルギー供給のためのイオン輸送を促進することをを含む、電池設計の重要な役割を担う。大型リチウムイオン電池は、平均温度２０度から７０度で動作しうる。しかしながら、電池充電および／または放電におけるスパイクは、そのような電池の短期温度を１１０度以上に押し上げる可能性がある。リチウムイオン電池に使用されるセパレータは、一般的に、そのような高温においてはとりわけ化学分解のために縮みうるおよび／または溶けうるポリプロピレンまたはポリエチレンなどの、ポリオレフィンのセパレータである。これらのプラスチックセパレータは、電池の電極を互いから絶縁するのに必要な導電性が低いが、プラスチックセパレータはまた、熱伝導率も非常に低く、したがって、電池内の熱を放熱するのが遅く、効率が悪い。リチウムイオン電池は、電気および／またはハイブリット自動車のような高容量のアプリケーションにますます利用されており、これらの電池は大型でパワーレートが高いので、安全性の向上の必要性は非常に高まっている。場合によっては、電池セパレータは、電池性能および安全性を確保するために、２００度以上の温度で寸法安定性（すなわちセパレータ材料の収縮率が５．０％より少ない）を維持することが求められうる。ポリオレフィンセパレータをセラミック基材料で被覆すること、および／または高融点のポリマー基材料（ポリエチレンテレフタレート、ポリアミド、ポリフッ化ビニリデンなど）を選択することは、熱安定性／電池故障温度を幾分上げうるが、そのような技術はコストを上げ、セル全体への速く、効率的で、均一な熱伝導という基本的なセパレータ設計事項に取り組み損ねる。
【００１３】
したがって、本開示の実施形態によると、電気的に分離する、熱伝導率の、２００度を超える温度で寸法安定性を保つナノ多孔質無機セパレータ材料が開示される。一実施形態では、ナノ多孔質セパレータ層は、無機材料（セラミックおよび／またはセラミックフィラー材料とも呼ばれる）と、無機材料を結合して保持するバインダとして作用する有機ポリマーとを含む。このナノ多孔質複合セパレータは、機械的強度、イオン伝導性、熱伝導率、および電気絶縁のバランスを呈しており、電気化学セルのセパレータ膜として適切である。適切な無機セラミック材料は、例えばアルミナ、ＡｌＯ（ＯＨ）またはベーマイト、窒化アルミニウム、窒化硼素、窒化ケイ素、酸化亜鉛、ジルコニア、シリカおよび上記の組み合わせのような熱伝導率が高いセラミック粒子を含みうる。ナノ多孔質複合セパレータは、いくつかの実施形態において、これらの無機材料を一つ以上、二フッ化ポリ塩化ビニリデンおよび／またはそのコポリマー、ポリビニルエーテル、ウレタン、アクリル、セルロース、スチレン−ブタジエンコポリマー、天然ゴム、キトサン、ニトリルゴム、シリコーンエラストマー、ポリエチレンオキシドまたはポリエチレンオキシドコポリマー、ポリホスファゼンおよび上記の組み合わせを含む、しかしこれらに限らない、有機または無機ポリマー材料で分散させることで形成されうる。
【００１４】
表１は、本明細書で開示するナノ多孔質複合セパレータを形成するのに適した無機セラミック材料の多くの適切な例を提供する。無機材料は、それらの対応する熱特性および電気特性に沿って表示される。
【００１５】
【表１】
2016517161.tif 000003
【００１６】
六方晶窒化硼素（ｈ−Ｂｎ）の熱伝導率は、いくつかの実施形態において、その配向によって６００または３０でありうる。表１に示す無機材料に加えて、無機材料は、ベーマイトまたはこれらの材料のいずれかの組み合わせを含みうる。ベーマイトは、アルミナの水和した形状であり、６００度を超える温度まで安定しうる。ベーマイトの結晶構造は八面体であり、波型の層に配置されるので、他のアルミニウム基材料よりも吸湿しにくい。いくつかの実施形態では、ナノ多孔質複合セパレータの種々の性質は、例えば、粒径、有機ポリマー、粒径分布、無機材料の多孔率、比表面積、および／またはナノ多孔質材料の表面処理を調節することによって適合されうる。いくつかの実施形態では、複合セパレータの粒径分布は、ベーマイトと他の種々の無機材料を様々な比率で混合することでカスタマイズされうる。例えば、ナノ多孔質セパレータ材料は、純ベーマイト（不純物が１％より少ない）か、ベーマイト９０％で窒化硼素または窒化アルミニウム１０％か、もしくはベーマイト７０％で窒化硼素または窒化アルミニウム３０％でありうる。これらの無機材料の他の種々の性質および組み合わせは本開示を考慮すれば明らかになり、本開示は、無機材料の任意の特定の組み合わせまたは特性に限定されると意図されるものではない。いくつかの実施形態では、ナノ多孔質複合セパレータは、無機粒子および無機粒子を結合して均質なセパレータを形成する有機ポリマーを含む。
【００１７】
具体的な例示的実施形態では、ナノ多孔質複合セパレータは、ポリフッ化ビニリデンポリマーを有するベーマイト顔料と分散剤との混合物を、Ｎ−メチルピロリドン（ＮＭＰ）および２−ブタノンを備える混合有機溶剤に重量比４：１で混合し、この混合物をシリコーン剥離フィルムに被膜することで作製された。他の実施形態では、溶剤は、例えばベンゼン、エチルベンゼン、トルエン、キシレン、メチルエチルケトン、Ｎ−メチルピロリドンまたは２−ブタノンなどの他の適切な溶剤またはそれらの組み合わせを備えうる。炉乾燥およびそれに続く剥離基材からのディラミネーションの際に、厚さ２０μｍの多孔質ベーマイト基セパレータが得られた。このセパレータの多孔率は約４２％で、セパレータは２２０度の炉で一時間熱されると１％より少ない収縮率を示した。別の実施形態では、ナノ多孔質複合セパレータは、同様の加熱条件のもとで、０．５％より少ない収縮率を示した。
【００１８】
別の例示的実施形態では、有機ポリマー材料は、Ｓｏｌｖａｙソレフ（登録商標）５１３０ＰＶｄＦのような高分子量グレードのポリフッ化ビニリデンポリマーでありうる。この特定の有機材料は、集電体への強力な接着を提供でき、具体的な一例では、ナノ多孔質複合セパレータは、重量比で、４．５のベーマイトに１のソレフ５１３０を含む。他の実施形態では、少量のコモノマーを組み入れると、セパレータ材料の凝集強度を高めうる。いくつかの実施形態では、有機ポリマーに対する無機酸化物の割合を下げると、セパレータ材料の多孔率および循環比率容量を下げる一方、セパレータ材料の機械的強度は上がる。
【００１９】
別の例示的実施形態では、ナノ多孔質複合セパレータ、３５％から５０％の多孔率と、セパレータ材料全体への均一な細孔分布と、および／または２０ｎｍから４０ｎｍの平均孔径を有する。異なる組の実施形態では、セパレータの多孔率は４０％から４５％である。他の組の実施形態では、無機材料は、１００ｎｍ、９０ｎｍ、８０ｎｍ、７０ｎｍ、６０ｎｍ、５０ｎｍ、または４０ｎｍより大きな細孔は含まない。さらに他の組の実施形態では、１％より少ない細孔または０．１％より少ない細孔が、１００ｎｍ、９０ｎｍ、８０ｎｍ、７０ｎｍ、６０ｎｍ、５０ｎｍ、または４０ｎｍである。他の組の実施形態では、平均孔径は１０ｎｍから５０ｎｍ、２０ｎｍから４０ｎｍ、または２５ｎｍから３５ｎｍである。さらに他の組の実施形態では、複合セパレータの、９９％より多くの細孔または９９．９％の細孔が、１０ｎｍから９０ｎｍ、１０ｎｍから５０ｎｍ、２０ｎｍから４０ｎｍ、または２５ｎｍから３５ｎｍである。ナノ多孔質複合セパレータは、もしセパレータ材料が製造中に配向されなければ、（サンプルの幅に沿った）横方向と同様の性質を、（サンプルの長さに沿った）機械方向で呈しうる。
【００２０】
ポータブルコンピュータおよび他のアプリケーション用のリチウム電池に広く使われる筒状の金属セルと対照的に、車両用のリチウム電池の多くは、平らまたは角柱設計である。場合によっては、車両または他のアプリケーション用の高エネルギーで経済的なリチウム電池を製造することは、各電池の電気活性物質量の比率または割合を増やすことと、電池を作製する自動装置の複雑さと費用を減らすことを伴いうる。いくつかの実施形態では、リチウム電池は、より細いセパレータおよび／または金属基板層を実装することで、電気活性物質の含有量を増加しうる。そのようなリチウム電池は、例えば、例えばポータブルコンピュータ電池のために利用する巻線装置よりも、複雑でなく費用の少ない自動処理装置で作製されうる。いくつかの実施形態では、自動処理装置は、平らなまたは角柱の電池を造るのに特に適しうる。
【００２１】
一実施形態では、分散液は、無機材料、ポリマー材料、および溶剤を所望の比率で含んで作製されうる。分散液はそれから、一時的なキャリア基板に被覆され、基板から取り除かれる前に所望の機械的性能を得るために、乾燥および／または硬化されうる。一旦乾燥および／または硬化すると、複合材料は基板から取り除かれうる（もしくは、基板が複合材料から取り除かれうる）。このように、ナノ多孔質複合セパレータを形成する。種々の実施形態では、多孔質セパレータ層は、厚さ５μｍから５０μｍ、１０μｍから３０μｍ、７μｍから２０μｍ、１０μｍから２０μｍ、または２０１５μｍから２５μｍのフィルムでありうる。
【００２２】
［ナノ多孔質複合セパレータの例］
図１、図２は、赤外線カメラ（ＦＬＩＲモデル８３００）を用いて作製された、高分子セパレータおよび本開示の実施形態によって作製されたベーマイト基セパレータのサーモグラムを示す。図１は、加熱したステンレス鋼基板にさらした際のポリエチレンセパレータフィルムのサーモグラムである。一方、図２は、加熱したステンレス鋼基板に同様にさらした同じ厚さのベーマイト基セパレータフィルムのサーモグラムである。図１の明るいパッチ１０１は、熱集中が増加した領域に相当する。一方、暗いパッチ１０３は、熱集中が減少した領域に相当する。図２のベーマイト基セパレータで観察される均一な熱分布は、プラスチックセパレータに見られるムラのある熱分布と比べて明らかである。
【００２３】
図３は、本開示の実施形態によって作製されたナノ多孔質複合セパレータの熱伝導率と比較した高分子セパレータの熱伝導率（Ｗ／ｍ−Ｋで測定）のグラフを示す。図３の測定は、ＡＳＴＭ  Ｅ１４６１によって、マサチューセッツ州バーリントンのＮｅｔｓｚｃｈ（登録商標）ＩｎｓｔｒｕｍｅｎｔｓのＬＦＡ−４４７を用いてレーザーフラッシュ（瞬間）法で為された。これらの測定は、典型的なポリオレフィンセパレータ材料と比べて、ナノ多孔質複合セパレータのより高い熱伝導率を図示する。コラム３０１およびコラム３０３は、２５度と５０度の温度にさらされたナノ多孔質複合セパレータの熱伝導率をそれぞれグラフで表す。一方、コラム３０５およびコラム３０７は、２５度と５０度の温度にさらされたポリオレフィンセパレータ材料の熱伝導率をそれぞれグラフで表す。この特定の実施形態では、用いられたポリオレフィンセパレータ材料は、厚さ１８μｍのＴｏｎｅｎ（登録商標）の三層であり、ナノ多孔質複合セパレータは、厚さ２１μｍで、ベーマイト（Ｄｉｓｐｅｒａｌ（登録商標）１０ＳＲ）とＳｏｌｖａｙ（登録商標）のソレフ５１３０を４．５：１の比率で備える。図３に見られるように、ナノ多孔質複合セパレータの熱伝導率は、同じ厚さのポリオレフィンセパレータの熱伝導率より四倍以上高い。この高まった熱伝導率は、いくつかの実施形態において、温度が２５度から５０度に上昇した時にさらに上昇する。この、温度が上昇した際に熱伝導率が上昇する特性は、リチウムイオン電池の安全性に特に役立つ。なぜなら、リチウムイオン電池は概して、５０度前後の温度で、セル動作中に発生した熱によって動作するからである。熱を速く均一にセル全体に分配することは、あらゆる“ホットスポット”または他の不均一に加熱された領域からの熱の局所的な蓄積を最小限にするのに重要である。
【００２４】
図４は、高分子セパレータ材料、セラミック被覆高分子セパレータ材料、および本開示の実施形態によって作製されたナノ多孔質複合セパレータの熱伝導率の（Ｗ／ｍ−Ｋで測定）のグラフを示す。図４のグラフに表す熱伝導率は、ＡＳＴＭ  Ｅ１５３０保護熱板（定常状態）法によって、推定変動±３.０％で測定された。これらの測定は、典型的な高分子セパレータ材料およびセラミック被覆高分子セパレータ材料と比べて、ナノ多孔質複合セパレータのより高い熱伝導率を示す。この特定の例において、測定されたサンプルは、図３で測定した二つのセパレータ材料と共に、厚さ１８μｍのＴｏｎｅｎ（登録商標）の三層の両面をベーマイトと高分子バインダー材料を５．５：１の比率で備えた３．５μｍの層で被覆して作られた第三のサンプルも含む。コラム４０１およびコラム４０３は、２５度と５０度で測定されたナノ多孔質複合セパレータの熱伝導率をそれぞれグラフで表し、コラム４０５およびコラム４０７は、２５度と５０度で測定されたポリオロレフィンセパレータ材料の熱伝導率をそれぞれグラフで表し、コラム４０９およびコラム４１１は、２５度と５０度で測定されたセラミック被覆高分子セパレータ材料の熱伝導率をそれぞれグラフで表す。この特定の実施形態において、ナノ多孔質複合セパレータの熱伝導率は、同じ厚さのポリオレフィンセパレータ材料の熱伝導率の約二倍である。一方、セラミック被覆セパレータ材料は、ポリオレフィンセパレータ材料の熱伝導率を約２０％超え、わずかな向上を示す。
【００２５】
図５、図６は、本開示の実施形態によって作製されたナノ多孔質複合セパレータを含む種々のセパレータ材料の寸法安定性を示すグラフである。図５は、サンプルの長さに沿って測定された種々のセパレータ材料の温度の関数としての寸法変化（μｍで測定）をグラフに表す。一方、図６は、サンプルの幅に沿って測定された寸法変化をグラフに表す。図５、図６に示す例示的実施形態において、５０１は高分子セパレータ材料の寸法変化を、５０３は片面をセラミック被覆した高分子セパレータ材料の寸法変化を、５０５は両面をセラミック被覆した高分子セパレータ材料の寸法変化を、５０７は本開示の実施形態によって作製されたナノ多孔質複合セパレータの寸法変化を、グラフに表す。この特定の例において、グラフ５０１に対応する高分子セパレータは、厚さ１８μｍでガーレー通気度が３００ｓｅｃ／１００ｃｃのＴｏｎｅｎ（登録商標）の三層ポリオレフィンである。グラフ５０３に対応するセパレータは、ベーマイト（Ｄｉｓｐｅｒａｌ（登録商標）１０ＳＲ）とＡｒｋｅｍａＫｙｎａｒ（登録商標）７６１を５．５：１の比率で備える３．５μｍの層で片面を被覆され、ガーレー通気度は４７０ｓｅｃ／１００ｃｃである。グラフ５０５に対応するセパレータは、ベーマイト（Ｄｉｓｐｅｒａｌ（登録商標）１０ＳＲ）とＡｒｋｅｍａＫｙｎａｒ（登録商標）７６１を５．５：１の比率で備える３．５μｍの層で両面を被覆され、ガーレー通気度は６００ｓｅｃ／１００ｃｃである。グラフ５０７に対応するナノ多孔質複合セパレータは、ベーマイト（Ｄｉｓｐｅｒａｌ（登録商標）１０ＳＲ）とＳｏｌｖａｙ（登録商標）のソレフ５１３０を４．５：１の比率で備え、厚さは２１μｍで、ガーレー通気度は９００ｓｅｃ／１００ｃｃ、多孔率は４０％である。図５、図６に見られるように、高分子セパレータ５０１およびセラミック被覆した高分子セパレータ５０３、５０５の寸法安定性は、１００度から１７０度で大きく変化するが、ナノ多孔質複合セパレータ５０７は、２００度を超えても高い寸法安定性をしっかりと維持する。
【００２６】
図７、図８は、本開示の実施形態によって作製されたナノ多孔質複合セパレータを含む、種々のセパレータ材料の寸法安定性（収縮率として測定）のグラフである。図７は、サンプルの長さに沿って測定した種々のセパレータ材料の温度の関数としての収縮率をグラフに表す。一方、図８は、種々の材料のサンプルの幅に沿って測定した収縮率をグラフに表す。図７、図８でグラフに表した収縮率は、線状寸法変化を測定するためのＡＳＴＭ１２０４基準試験方法によって一時間にわたって無制限で測定された。示した例示的実施形態において、７０１は高分子セパレータ材料の収縮率、７０３は片面をセラミック被覆した高分子セパレータ材料の収縮率、７０５は両面をセラミック被覆した高分子セパレータ材料の収縮率、７０７は本開示の実施形態によって作製されたナノ多孔質複合セパレータの収縮率をグラフで表す。この特定の実施形態では、グラフ７０１、７０３、７０５、７０７に対応する種々のセパレータは、グラフ５０１、５０３、５０５、５０７を参照した上記のものと、それぞれ同じセパレータであった。図７、図８に見られるように、高分子セパレータ材料７０１および第一のセラミック被覆した高分子セパレータ材料７０３の収縮率は、１００度を超える温度で激しく上昇する。第二のセラミック被覆した高分子セパレータ材料７０５は、収縮率が少し緩やかに上昇する。一方、ナノ多孔質複合セパレータ材料７０７は、１６０度の温度を超えても０．５％以下の低い収縮率を維持する。
【００２７】
図９は、高分子セパレータ材料および本開示の実施形態によって作製されたナノ多孔質可撓性複合セパレータの孔径（μｍで測定）の関数としてのＬｏｇ微分細孔容積（ｍＬ／ｇで測定）を示すグラフである。この特定の実施形態において、９０１は、厚さ２０μｍ、多孔率約４０％で、ベーマイト（Ｄｉｓｐｅｒａｌ（登録商標）１０ＳＲ）とＳｏｌｖａｙ（登録商標）のソレフ５１３０を４．５：１の比率で備えるナノ多孔質複合セパレータの微分細孔容積をグラフに表し、９０３は、厚さ１８μｍの、Ｔｏｎｅｎ（登録商標）の三層高分子セパレータ材料の微分細孔容積をグラフに表す。この実施形態に見られるように、ナノ多孔質複合セパレータに相当する孔径分布９０１は、３０ｎｍ前後に集中しており、高分子セパレータに相当する分布９０３と比較して平均径が小さい。いくつかの実施形態では、そのような狭い孔径分布および小さな平均径は、局所的な漏電を起こしうるセパレータの樹状浸透のリスクを最小限にしうる。他の実施形態では、ナノ多孔質複合セパレータの孔径分布は、１０ｎｍから９０ｎｍ、１０ｎｍから５０ｎｍ、２０ｎｍから４０ｎｍ、または２５ｎｍから３５ｎｍに集中しうる。孔径は、いくつかの実施形態において、ナノ多孔質複合セパレータの定式パラメータを通して適合されうる。上記のように、有機ポリマーに対する無機酸化物の割合を減らすと、材料の機械的強度を上昇させても、多孔率および循環比率容量が下がる。
【００２８】
図１０は、本開示の実施形態によって作製されたナノ多孔質複合セパレータを含む、二つのセパレータ材料の伸率の関数としての引張応力（ｐｓｉで測定）を示すグラフである。この例示的実施形態では、１００１は、厚さ１８μｍの、Ｔｏｎｅｎ（登録商標）の三層高分子セパレータ材料の引張応力をグラフに表す。一方、１００３は、厚さ２０μｍ、多孔率約４０％で、ベーマイト（Ｄｉｓｐｅｒａｌ（登録商標）１０ＳＲ）とＳｏｌｖａｙ（登録商標）のソレフ５１３０を４．５：１の比率で備えるナノ多孔質複合セパレータの引張応力をグラフに表す。この特定の実施形態では、グラフ１００１および１００３に対応するセパレータは、グラフ５０１、５０３、５０５、５０７を参照した上記のものと、それぞれ同じセパレータであった。Ｕ．Ｓ．  Ａｄｖａｎｃｅｄ  Ｂａｔｔｅｒｙ  Ｃｏｎｓｏｒｔｉｕｍ（ＵＳＡＢＣ）の目標引張応力は１０００ｐｓｉであり、線１００５で示される。図１０でグラフに表した引張応力は、薄いプラスチックシートの引張性能を測定するためのＡＳＴＭ  Ｄ８８２−００基準方法を用いて、材料サンプルの長さに沿って測定された。別の実施形態では、ナノ多孔質複合セパレータ１００３は、高分子セパレータ材料１００１の２倍以上の圧縮強度を有する。
【００２９】
図１１は、本開示の種々の実施形態による、ベーマイトと窒化硼素（ＢＮ）の種々の混合物の粒径分布（μｍで示す粒径の関数としての体積％）を示すグラフである。具体的な例示的一実施形態では、用いられた窒化硼素はＳａｉｎｔ−Ｇｏｂａｉｎ（登録商標）のＣａｒｂｏｔｈｅｒｍ  ＰＣＴＰ０５である。この例に見られるように、１１０１は、１００％ベーマイト材料の粒径分布、１１０３は、ベーマイト９０％窒化硼素１０％を含む組成物の粒径分布、１１０５は、本開示の三つの実施形態による、ベーマイト７０％窒化硼素３０％を含む組成物の粒径分布を描く。ベーマイト材料分布１１０１の最頻値は約０．１μｍで得られる。この特定の例示において、ベーマイト材料分布１１０１は単一の最頻値を含む一方、９０％ベーマイトの組成物１１０３および７０％ベーマイトの組成物１１０５はどちらも、約０．１５μｍから０．１９μｍおよび約２μｍから３μｍでの最頻値を有する双峰性の分布を呈する。
【００３０】
図１２は、本開示の種々の実施形態による、ベーマイトと窒化アルミニウム（ＡｌＮ）の種々の混合物の粒径分布（μｍで示す粒径の関数としての体積％）を示すグラフである。この例に見られるように、１２０１は、１００％ベーマイトを備えるセパレータ材料の粒径分布、１２０３は、ベーマイト９０％窒化アルミニウム１０％を備えるセパレータ材料の粒径分布、１２０５は、本開示の三つの実施形態による、ベーマイト７０％窒化アルミニウム３０％を備えるセパレータ材料の粒径分布を描く。一実施形態では、ベーマイト材料分布１２０１の最頻値は約０．１μｍで得られ、図１１でグラフに表したベーマイト材料分布１１０１の最頻値と同様である。この特定の例示において、ベーマイト材料分布１２０１は単一の最頻値を含む一方、９０％ベーマイト材料１２０３および７０％ベーマイト材料１２０５はどちらも、双峰性の分布を呈する。９０％ベーマイト材料分布１２０３の最頻値は約０．１５μｍから約０．１９μｍおよび約８μｍから約１１μｍで得られる一方、７０％ベーマイト材料分布１２０５の最頻値は、約０．１２μｍから約０．１８μｍおよび約７μｍから約１０μｍで得られる。
【００３１】
いくつかの実施形態において、無機粒子は、二、三、またはそれ以上の最頻値に集まる異なる粒径でありうる。異なる粒径の粒子の多峰性分布を用いることによって、高まった熱伝導およびより好適な圧縮強度を提供しつつセパレータの多孔率を維持しさらに向上させるセパレータの構成に、粒子が充填されうるとされる。異なる最頻値に集まる粒子は、同じまたは異なる組成物の粒子でありうる。例えば、約１００ｎｍを中心とする峰分布を有するベーマイト粒子は、約２ｎｍを中心とする峰分布を有する追加のベーマイト粒子と結合されうる。他の実施形態では、約１００ｎｍを中心とする峰分布を有するベーマイト粒子は、約２ｎｍを中心とする峰分布を有する窒化アルミニウムまたは窒化硼素と結合されうる。第一最頻値での粒径と第二最頻値での粒径の比率は、例えば、１：２、１：３、１：５、または１：１０よりも大きくできる。他の実施形態では、二つの最頻値の粒径の比率は、例えば、１：１００、１：５０、１：２０、１：１０、１：５、または１：３よりも小さくできる。セパレータに使われる二つの異なる粒径の粒子の量の比率（ｗｔ／ｗｔ）は、１：１、２：１、５：１、または１０：１よりも大きくできる。
【００３２】
図１３は、本開示の種々の実施形態による、ベーマイトと窒化硼素の種々の混合物の、液状での粘度変化（ｒｐｍで表すスピンドル速度の関数としての粘度として測定し、ｃＰｓで表す）を示すグラフである。この例に見られるように、１３０１は１００％ベーマイト材料の粘度変化、１３０３はベーマイト９０％窒化硼素１０％を含む組成物の粘度変化、１３０５は本開示の三つの実施形態によるベーマイト７０％窒化硼素３０％を含む組成物の粘度変化を描く。
【００３３】
いくつかの実施形態において、窒化硼素で修正した組成物１１０３−１１０５および１３０３−１３０５は、二峰性の粒径分布によって可能になる混合フィラーの高密度充填のために、純ベーマイト組成物よりも高い熱伝導率を有しうる。同様に、他の実施形態において、窒化アルミニウムで修正した組成物１２０３−１２０５は、窒化アルミニウムで修正した組成物の二峰性の粒径分布のために、純ベーマイト組成物よりも高い熱伝導率を有しうる。
【００３４】
図１４は、本発明の実施形態による、ナノ多孔質複合セパレータを作製する方法を図示したフローチャートである。この方法は、無機粒子と溶剤との混合１４０１で始まりうる。いくつかの実施形態では、無機粒子は、アルミナ、ＡｌＯ（ＯＨ）またはベーマイト、窒化アルミニウム、窒化硼素、窒化ケイ素、酸化亜鉛、ジルコニア、シリカおよびそれらの組み合わせを含みうる。そして溶剤は、例えばトルエン、キシレン、メチルエチルケトン、Ｎ−メチルピロリドン、２−ブタノンまたは任意の他の適切な溶剤またはそれらの混合物を含みうる。この方法は、分散液を形成するために、高分子バインダー材料の追加１４０２で継続しうる。いくつかの実施形態では、高分子バインダー材料は、二フッ化ポリ塩化ビニリデン（ＰＶｄＦ）およびそのコポリマー、ポリビニルエーテル、ウレタン、アクリル、セルロース、スチレン−ブタジエンコポリマー、天然ゴム、キトサン、ニトリルゴム、シリコーンエラストマー、ポリエチレンオキシドまたはポリエチレンオキシドコポリマー、ポリホスファゼンまたはそれらの組み合わせを含みうる。この方法は、基板への分散液の被覆１４０３および分散液の乾燥／硬化１４０４で継続しうる。このように、ナノ多孔質複合セパレータが形成される。一旦乾くと、この方法は、ナノ多孔質複合セパレータの基板からの剥離１４０５で継続しうる。
【００３５】
本開示は、その具体的で一般的な実施形態を参照して詳細に説明されたが、当業者には、本開示の精神および範囲を逸脱することなく、本開示の種々の変更および修正が為せることは明らかである。
【図１】
2016517161.tif 000004
【図２】
2016517161.tif 000005
【図３】
2016517161.tif 000006
【図４】
2016517161.tif 000007
【図５】
2016517161.tif 000008
【図６】
2016517161.tif 000009
【図７】
2016517161.tif 000010
【図８】
2016517161.tif 000011
【図９】
2016517161.tif 000012
【図１０】
2016517161.tif 000013
【図１１】
2016517161.tif 000014
【図１２】
2016517161.tif 000015
【図１３】
2016517161.tif 000016
【図１４】
2016517161.tif 000017
【国際調査報告】
2016517161.tif 000018
2016517161.tif 000019
2016517161.tif 000020